(57)【要約】  複数のフィラメントをサイドバイサイドに連結して構成してなるコンクリート補強用連結糸であって、ポリエチレンを４０〜９０重量％及びポリプロピレンを１０〜６０重量％含む樹脂組成物からなり、その表面にエンボス模様を有し、かつ２００〜２０００ｄｔｅｘの単一のフィラメントに分離可能であることを特徴とするコンクリート補強用連結糸である。これによって、硬化コンクリートの表面からフィラメントが突出することを防止することができる。
2013002245.tif 000002
【特許請求の範囲】
【請求項１】
複数のフィラメントをサイドバイサイドに連結して構成してなるコンクリート補強用連結糸であって、ポリエチレンを４０〜９０重量％及びポリプロピレンを１０〜６０重量％含む樹脂組成物からなり、その表面にエンボス模様を有し、かつ２００〜２０００ｄｔｅｘの単一のフィラメントに分離可能であることを特徴とするコンクリート補強用連結糸。
【請求項２】
長さ（Ｌ）が２５〜７５ｍｍである請求項１に記載のコンクリート補強用連結糸。
【請求項３】
厚さ（Ｔ）が０．２〜１．０ｍｍである請求項１または２に記載のコンクリート補強用連結糸。
【請求項４】
３〜１０本の前記フィラメントをサイドバイサイドに連結して構成してなる請求項１〜３のいずれか記載のコンクリート補強用連結糸。
【請求項５】
延伸倍率８〜２５倍で一軸延伸してなる請求項１〜４のいずれか記載のコンクリート補強用連結糸。
【請求項６】
請求項１〜５のいずれか記載のコンクリート補強用連結糸の製造方法であって、
ポリエチレン及びポリプロピレンを含む樹脂組成物をノズルから押出して、複数のフィラメントがサイドバイサイドに連結された未延伸糸を得る第１工程と、
前記第１工程で得られた未延伸糸を一軸延伸して延伸糸を得る第２工程と、
前記第２工程で得られた延伸糸をエンボス加工する第３工程と、
前記第３工程でエンボス加工した延伸糸を所定の長さに切断する第４工程とを備えることを特徴とするコンクリート補強用連結糸の製造方法。
【請求項７】
請求項１〜５のいずれか記載のコンクリート補強用連結糸を流動状態のコンクリートに加えて撹拌し、得られた混合物を打設してから表面をならして硬化させることを特徴とするコンクリート表面の形成方法。
【請求項８】
前記表面はコンクリート床の上面である請求項７に記載のコンクリート表面の形成方法。
【請求項９】
請求項１〜５のいずれか記載のコンクリート補強用連結糸とセメントと水と骨材とを混合して硬化させたコンクリート床。
【発明の詳細な説明】
【技術分野】
【０００１】
本発明は、コンクリート補強用連結糸に関する。また、コンクリート補強用連結糸の製造方法並びにそれを用いたコンクリート表面の形成方法に関する。
【背景技術】
【０００２】
硬化したコンクリートは圧縮に対して抵抗力が強く、耐火性に優れているので、道路舗装の材料、建築物の床や外壁、トンネルの内壁などの土木建築用材料として広く利用されている。しかしながら硬化したコンクリートは圧縮に強く耐火性に優れている一方で、引張力に弱く、延性に乏しく、硬化の進行や乾燥などにより体積が収縮するといった特徴がある。その結果、外からの引張力によってコンクリートに変形が生じて、ひび割れやコンクリート片の落下が発生することがある。【０００３】
このような問題を解決するために、セメント、水、骨材などを含む流動状態のコンクリートにフィラメントを混合した、補強コンクリートが用いられる。フィラメントが混合されたコンクリートは、フィラメントが混合されていないコンクリートと比べて、靱性が飛躍的に改善されることが知られている。【０００４】
コンクリートに混合されるフィラメントは、その材料や寸法などによって硬化したときのコンクリートの物性が変化することが知られており、様々なフィラメントをコンクリートに混合する試みがなされている。中でも、合成樹脂からなるフィラメント、特にポリプロピレンフィラメントが強度に優れており、安価で取り扱いが容易であるために広く使用されている。【０００５】
実際の施工現場においてフィラメントが混合されたコンクリート成形体を得るには、セメント、水、骨材などを含む流動状態のコンクリートに、フィラメントを混合し、硬化させる。靱性の優れたコンクリートを得るためには、コンクリートに混合するフィラメントは、繊度が大きく、長いものが好ましい。そのようなフィラメントを用いることによって硬化したコンクリートから引き抜きにくくできる。しかしながら、フィラメントの繊度が大きくなると、フィラメントは硬く、剛直になる。そのため繊度の大きいフィラメントを流動状態のコンクリートに混合すると、コンクリートが硬化するまでにフィラメントがコンクリートの表面から突出する問題が発生していた。【０００６】
この問題への対処方法として、コンクリートが硬化する前に、表面から突出したフィラメントをタンピング作業によりコンクリートの表面から中へ押し込んだり、コンクリートが硬化した後、表面から突出したフィラメントを焼き去ったり、表面をモルタル層で被覆したりする方法がとられる。しかしながら、これらの方法は、流動状態のコンクリートを打設する作業に加えて、タンピング作業などの作業が別途必要となり煩わしい。【０００７】
一方、特許文献１には、長さが０．５〜６ｍｍのコンクリート補強用のモノフィラメントが記載されている。このように、コンクリートに混合するモノフィラメントの長さを短く（具体的には６ｍｍ以下）にすることによって、硬化したコンクリートの表面からフィラメントが突出しないようにしている。ここで用いられるモノフィラメントとしては、ポリプロピレン繊維が例示され、その直径が１００μｍ以下であることが記載されている。【０００８】
しかしながら、特許文献１に記載されているモノフィラメントをコンクリート補強用のフィラメントとして用いた場合、モノフィラメントの長さが短いために、モノフィラメントとコンクリートとが密着する面積が小さくなり、十分なコンクリート補強効果が得られない。【０００９】
繊度の小さいモノフィラメントをコンクリートに混合することによって、コンクリート表面からのフィラメントの突出を抑制することができる。しかしながら、モノフィラメントの繊度が小さい場合、モノフィラメントが相互に絡みやすくなるのでコンクリート中での分散性に劣ることになり、その結果、コンクリートの強度が不十分となってしまう。【００１０】
そこで、特許文献２には、ポリプロピレン一軸延伸連糸テープを解繊した仮撚糸の短繊維からなるコンクリート強化用ポリプロピレン繊維が記載されている。このとき、フィラメントの繊度は比較的小さく、単糸の繊度で５〜１００ｄｒであることが記載さている。このように、複数の繊維が適度に解繊されている連糸形状であるので、コンクリートと混合すると適度の集束性と分散性とを有する。【００１１】
しかしながら、特許文献２に記載されている連糸状のポリオレフィンフィラメントは、比較的低い繊度のポリオレフィンフィラメントを撚り合わせた連糸であるので、コンクリートに混合したとき、撚りが完全に解けず、コンクリート中においてポリオレフィンフィラメント間に空間を残した状態でコンクリートが硬化することがある。つまり、コンクリート中におけるフィラメントの分散性は未だ十分とは言えず、コンクリート補強効果が不十分となることがある。
【先行技術文献】
【特許文献】
【００１２】
【特許文献１】特開平０８−４９２０５号公報
【特許文献２】特開平１０−２６５２４６号公報
【発明の概要】
【発明が解決しようとする課題】
【００１３】
本発明は上記課題を解決するためになされたものであり、硬化コンクリートの表面からフィラメントが突出することが防止でき、コンクリート中での分散性が良好であり、かつ補強効果の優れたコンクリート補強用連結糸及びその製造方法を提供することを目的とするものである。
【課題を解決するための手段】
【００１４】
上記課題は、複数のフィラメントをサイドバイサイドに連結して構成してなるコンクリート補強用連結糸であって、ポリエチレンを４０〜９０重量％及びポリプロピレンを１０〜６０重量％含む樹脂組成物からなり、その表面にエンボス模様を有し、かつ２００〜２０００ｄｔｅｘの単一のフィラメントに分離可能であることを特徴とするコンクリート補強用連結糸を提供することによって解決される。【００１５】
このとき、上記コンクリート補強用連結糸は、長さ（Ｌ）が２５〜７５ｍｍであることが好適である。上記コンクリート補強用連結糸は、厚さ（Ｔ）が０．２〜１．０ｍｍであることも好適である。上記コンクリート補強用連結糸は、３〜１０本の前記フィラメントをサイドバイサイドに連結して構成してなることも好適である。また、上記コンクリート補強用連結糸において、延伸倍率８〜２５倍で一軸延伸してなることも好適である。【００１６】
上記課題は、ポリエチレン及びポリプロピレンを含む樹脂組成物をノズルから押出して、複数のフィラメントがサイドバイサイドに連結された未延伸糸を得る第１工程と、前記第１工程で得られた未延伸糸を一軸延伸して延伸糸を得る第２工程と、前記第２工程で得られた延伸糸をエンボス加工する第３工程と、前記第３工程でエンボス加工した延伸糸を所定の長さに切断する第４工程とを備えることを特徴とするコンクリート補強用連結糸の製造方法を提供することによっても解決される。【００１７】
上記課題は、コンクリート補強用連結糸を流動状態のコンクリートに加えて撹拌し得られた混合物を打設してから表面をならして硬化させることを特徴とするコンクリート表面の形成方法を提供することによっても解決される。このとき、前記表面はコンクリート床の上面であることが好適な実施形態である。【００１８】
上記課題は、コンクリート補強用連結糸とセメントと水と骨材とを混合させた硬化したコンクリート床を提供することによっても解決される。
【発明の効果】
【００１９】
本発明のコンクリート補強用連結糸は、硬化コンクリートの表面からフィラメントが突出することを防止することができる。また、本発明のコンクリート補強用連結糸は、コンクリート中での分散性が良好であり、かつ補強効果が優れている。さらに、本発明の製造方法によれば、このようなコンクリート補強用連結糸が簡便に得られる。
【図面の簡単な説明】
【００２０】
【図１】実施例における評価試験２を行うための装置を示した図である。
【図２】実施例における評価試験２を行っている様子を示した図である。
【発明を実施するための形態】
【００２１】
本発明の連結糸は、複数のフィラメントをサイドバイサイドに連結して構成してなるコンクリート補強用連結糸であって、ポリエチレン及びポリプロピレンを含む樹脂組成物からなり、その表面にエンボス模様を有し、かつ単一のフィラメントに分離可能なものである。
【００２２】
本発明の連結糸の最大の特徴は、ポリエチレンとポリプロピレンとを含む樹脂組成物からなることである。
【００２３】
ポリプロピレンのみからなるフィラメントは硬く、曲げ反発応力が大きいが、本発明の連結糸はポリエチレンとポリプロピレンとが所定の比率で配合されているため、フィラメントの曲げ反発応力を低下させることができる。そのため、本発明の連結糸は、打設した硬化中のコンクリートの表面をコテやトロウェル等でならした後、フィラメントがコンクリート表面から再び起き上がりにくく、突出する状態になりにくい。
【００２４】
また、本発明の連結糸はポリエチレンとポリプロピレンとが所定の比率で配合されているため、フィラメント間の連結部(フィラメント間の境界、又はフィラメント間に形成された薄膜)が裂け易く、流動状態のコンクリートと混合したとき、サイドバイサイドに連結していたフィラメントが、単一のフィラメントに分離し易く、その裂けた連結部から毛羽が立ち易い。そのため、セメントや骨材とフィラメントとがよく絡まり、ならし後の突出防止や、アンカー効果（コンクリートからの抜け難さ）を補助することができる。
【００２５】
上記樹脂組成物に含まれるポリエチレンとしては、高密度ポリエチレン、直鎖状低密度ポリエチレン、低密度ポリエチレンなどが挙げられる。これらの中でも、延伸性が良好で強度が高い、直鎖状低密度ポリエチレンや高密度ポリエチレンが好適であり、高密度ポリエチレンが、より好適である。ポリエチレンのメルトフローレート（以下、ＭＦＲと略すことがある）（１９０℃、２１６０ｇ荷重）は、好適には０．０５〜３０ｇ／１０ｍｉｎであり、より好適には０．１〜５ｇ／１０ｍｉｎである。
【００２６】
上記樹脂組成物に含まれるポリプロピレンとしては、プロピレン単独重合体、エチレン−プロピレンブロック共重合体あるいはランダム共重合体などの公知のポリプロピレンが挙げられる。これらの中でも高強度が要求されるコンクリート補強用フィラメントとしては、プロピレン単独重合体、特にアイソタクチックポリプロピレンが好適である。ポリプロピレンのＭＦＲ（２３０℃、２１６０ｇ荷重）は、好適には０．０５〜３０ｇ／１０ｍｉｎであり、より好適には０．１〜５ｇ／１０ｍｉｎである。
【００２７】
上記樹脂組成物におけるポリエチレンの含有量は４０〜９０重量％であり、ポリプロピレンの含有量は１０〜６０重量％である。ポリエチレンの含有量が４０重量％未満で、ポリプロピレンの含有量が６０重量％を超えると、曲げ反発応力が大きくなり、フィラメントがコンクリート表面に突出する。ポリエチレンの含有量は、好適には４５重量％以上であり、より好適には５０重量％以上であり、さらに好適には５５重量％以上である。このとき、ポリプロピレンの含有量は、好適には５５重量％以下、より好適には５０重量％以下、さらに好適には４５重量％以下である。
【００２８】
一方、ポリエチレンの含有量が９０重量％を超え、ポリプロピレンの含有量が１０重量％未満であると、分離性が低下する。ポリエチレンの含有量は、好適には８０重量％以下であり、より好適には７５重量％以下であり、さらに好適には７０重量％以下である。このとき、ポリプロピレンの含有量は、好適には２０重量％以上、より好適には２５重量％以上、さらに好適には３０重量％以上である。
【００２９】
また、上記樹脂組成物にはポリエチレンとポリプロピレンとに加え、本発明の効果を損なわない範囲で、さらに酸化防止剤、光安定剤、紫外線吸収剤、中和剤、滑剤、抗菌剤、難燃剤、帯電防止剤、無機充填材、有機充填材、顔料、可塑剤などの添加剤を添加してもよい。
【００３０】
本発明の連結糸の製造方法は、ポリエチレン及びポリプロピレンを含む樹脂組成物をノズルから押出して、複数のフィラメントがサイドバイサイドに連結された未延伸糸を得る第１工程と、当該第１工程で得られた未延伸糸を一軸延伸して延伸糸を得る第２工程と、当該第２工程で得られた延伸糸をエンボス加工する第３工程と、当該第３工程でエンボス加工した延伸糸を所定の長さに切断する第４工程とを備える。
【００３１】
第１工程では、ポリエチレンとポリプロピレンとを所定の配合比で押出機に投入して溶融混練し、ノズルからフィラメントを押し出して未延伸糸を得る。このとき得られる未延伸糸は、複数のフィラメントがサイドバイサイドに連結されたものである。そのため、第１工程における押出機のノズルは、複数の孔が相互に結合して、あるいは近接して構成されている。孔の数が多くなると延伸糸が折れ重なり易くなりエンボス加工が難しくなるだけでなく、コンクリートに混合したときに単一のフィラメントに分離し難くなる。また、孔の数が少なくなるとコンクリート中でのフィラメントの分散性が劣る。そのため、孔の数は、好適には３〜１０本であり、より好適には４〜６本である。孔の形状は、円形や楕円形に限られず、三角形、四角形等の多角形、Ｙ形、星形等の異形断面形状であってもよい。
【００３２】
次に、第２工程において、第１工程で得られた未延伸糸を一軸延伸して延伸糸を得る。これによって、分子鎖を長手方向に配向させて、引張強度が高く伸びの小さいフィラメントとすることができる。また、幅方向に伸び難くし、フィラメントの連結部を裂け易くすることができる。具体的には、ノズルから押し出された未延伸糸を冷却した後に、熱ロール式、熱板式、熱風オーブン式などの熱延伸機により一軸延伸を行って延伸糸を得る。延伸倍率が低いとフィラメントに強度が得られないうえに連結部が幅方向に伸びやすくなって連結部が裂け難くなる。延伸倍率が高いと延伸中にフィラメントが破断し、生産が難しくなるため、好適な延伸倍率は８〜２５倍であり、より好適には１０〜１６倍である。
【００３３】
さらに、第３工程において、第２工程で得られた延伸糸にエンボス処理を施して、その表面に凹凸を形成する。具体的には、延伸糸をエンボスロールに通す方法などが挙げられる。引き続き、第４工程において、第３工程でエンボス加工された延伸糸を所定の長さに切断し、本発明の連結糸を得る。本発明の連結糸は、第３工程によってエンボス加工が施されるため、表面に形成された凹凸により、高いアンカー効果を得ることができるうえに、第３工程や第４工程で、フィラメント間の連結部が損傷し、一部が裂けた状態となり、コンクリートに加えて撹拌したときに単一のフィラメントに分離し易くなる。
【００３４】
こうして得られた本発明の連結糸を構成する単一のフィラメントの繊度は、２００〜２０００デシテックス（以下、ｄｔｅｘと略すことがある）である。靱性の優れたコンクリートを得る場合やコンクリート片の落下防止として使用する場合において、コンクリートに混合するフィラメントは、そのフィラメント１本あたりの引張強度や引張弾性率が高く、繊度の大きいものが良い。しかしながら、フィラメントの繊度を大きくしすぎるとコンクリートの表面からフィラメントが突出する。一方、繊度を小さくしすぎるとコンクリートとの混合時（あるいは、混合前のフィラメントの入った袋の中）にフィラメントが玉状（いわゆるファイバーボールと称される現象）になってしまい、コンクリート中でのフィラメントの分散性が低下する。連結糸を構成する単一のフィラメントの繊度は、好適には４００〜１０００ｄｔｅｘである。
【００３５】
本発明の連結糸の長手方向の長さ（Ｌ）は、長さが長すぎるとファイバーボールになりやすく、短すぎると十分なアンカー効果が得られないため、好適には２５〜７５ｍｍであり、より好適には３０〜６５ｍｍである。本発明の連結糸の厚さ（Ｔ）は、厚さが厚すぎると曲げ反発応力が上がり、薄すぎるとコンクリート中でのフィラメントの分散性が低下するため、好適には０．２〜１．０ｍｍであり、より好適には０．４〜０．８ｍｍである。また、本発明の連結糸の幅（Ｗ）は、幅が広すぎると分離性が低下し、狭すぎるとコンクリート中でのフィラメントの分散性が低下するため、好適には０．６〜３．５ｍｍであり、より好適には１．０〜２．６ｍｍである。
【００３６】
さらに、本発明の連結糸は、フィラメントがサイドバイサイドに好適には３〜１０本、より好適には４〜６本連結した構成であるため、単一フィラメントが５０〜３００の高いアスペクト比（Ｌ／（断面積を円の面積とした時に算出される直径（Ｒ）））を示すものであっても、コンクリート混合中に除々に単一のフィラメントに分離することができ、コンクリート中でのフィラメントの分散性が良好であるため、フィラメントとコンクリートとの密着面積が大きい（補強効果が高い）コンクリートが得られる。また、当該連結糸の曲げ反発応力は、好適には８０ｍＮ以下であり、より好適には６０ｍＮ以下である。
【００３７】
本発明の連結糸をセメント、水、骨材などを含む流動状態のコンクリートに加えて撹拌し、得られた混合物を打設してから硬化させることにより、補強コンクリートが形成される。本発明におけるコンクリートは、セメント、骨材及び破砕物、水を含む混合物である。当該骨材としては、粗骨材と細骨材（砂）の両方を用いる場合が多いが、細骨材のみを用いる、いわゆるモルタルも本発明のコンクリートに含まれる。
【００３８】
本発明の連結糸は、フィラメントがサイドバイサイドに連結して構成されており、ポリエチレンとポリプロピレンとが所定の比率で配合されており、表面にエンボス模様を有する。そのため、流動状態のコンクリートと混合すると、単一のフィラメントに分離し、裂けた連結部から毛羽が発生する。そのため、セメントや骨材とフィラメントとがよく絡まり、ならし後の突出防止や、アンカー効果を補助することができる。
【００３９】
また、コンクリートに混合する連結糸の量が増えるとコストアップになると同時に、コンクリートの流動性が下がりコンクリート施工性が劣る。一方、コンクリートに混合する連結糸の量が減ると十分なコンクリート補強効果が得られない。そのため、コンクリートに混合する連結糸の量は、好適には２〜１０ｋｇ／ｍ３である。
【００４０】
また、本発明の好適な実施形態は、連結糸を流動状態のコンクリートに加えて撹拌し、得られた混合物を打設してから表面をならして硬化させるコンクリート表面の形成方法である。こうすることによって、硬化したコンクリート表面からフィラメントが突出することを防止することができ、外観の良好なコンクリート表面が形成できる。
【００４１】
本発明の連結糸が混合されたコンクリートが用いられる場所は特に限定されず、道路舗装の材料、建築物の床や外壁、トンネルの内壁などの土木建築用材料として広く利用できる。例えば、本発明の連結糸は、コンクリート床を形成する場合に好適に用いられ、硬化コンクリートの表面からフィラメントが突出することを防止でき、表面から突出したフィラメントを除去する手間もかからず、コンクリート床の外観も損ねることもない。
【実施例】
【００４２】
以下、実施例を用いて本発明を更に具体的に説明する。【００４３】
実施例１
［連結糸の作製］
高密度ポリエチレン（密度０．９５ｇ／ｃｍ３、ＭＦＲ１．０ｇ／１０ｍｉｎ（１９０℃、２１６０ｇ荷重）、以下ＰＥと略すことがある）とポリプロピレン（密度０．９１ｇ／ｃｍ３、ＭＦＲ０．５ｇ／１０ｍｉｎ（２３０℃、２１６０ｇ荷重）、以下ＰＰと略すことがある）を６０：４０の重量比で混合した混合物を押出機に投入して、直径１．２ｍｍの円形の孔が、相互に接するように直線上に４個配置されたノズルから吐出した。ノズルから吐出された糸を水槽で冷却した後、熱風式の延伸装置を用いて延伸倍率１２倍で延伸し、４本のフィラメントが並列に連結した連結糸を得た。さらに、得られた延伸糸をロール間距離が０．１５ｍｍに調整されたエンボス加工機に送り込み、延伸糸表面に菱形パターンのエンボス加工を施してから切断して、連結糸を得た。このようにして得られた連結糸は、幅（Ｗ）が１．３ｍｍ、厚み（Ｔ）が０．４２ｍｍであり、繊度が３２００ｄｔeｘ（フィラメント１本あたりの繊度は８００ｄｔeｘ）であった。【００４４】
［評価試験１（最大点強度、破断点伸度、引張弾性率）］
得られた連結糸の物性を、ＪＩＳ  Ｌ１０１３に準拠して計測したところ、最大点強度が６〜８ｃＮ／ｄｔｅｘ、破断点伸度が９〜１２％、引張弾性率が８〜１１ＧＰａであった。【００４５】
［評価試験２（曲げ反発応力）］
図１に示すように、電子天秤２と把持具４を有するスタンド５とを準備した。把持具４を電子天秤２の計量皿３と平行になる状態で固定し、電子天秤２の計量皿３の上部との距離を５ｍｍとした。続いて、連結糸を長さ５０ｍｍにカットして試験片１とし、把持具４から下方垂直方向に２０ｍｍ露出するように、当該把持具４で把持した。その後、図２に示すように、試験片１の下端を電子天秤２の計量皿３の中央に、ゆっくりと当てて、１分間静置した。その状態で電子天秤２に表示される荷重を曲げ反発応力（３１ｍＮ）とした。結果を表１に示す。【００４６】
［評価試験３（連結糸の状態）］
（１）分離性
上記評価試験２の後、連結糸の連結部に裂けた部分があるか否かについて、以下の評価基準にしたがって評価したところ、評価はＡであった。結果を表１に示す。
Ａ：連結部に裂けた部分があり、連結糸を揉むと単一のフィラメントに分離した。
Ｂ：端部に裂けた部分があるものと、ないものがあり、連結糸を強く揉むと単一のフィラメントに分離した。
Ｃ：連結部に裂けた部分はなく、連結糸を強く揉んでもほとんど単一のフィラメントに分離しなかった。【００４７】
（２）毛羽
また、上記評価試験２の後、連結糸の裂け目を観察し毛羽があるか否かについて以下の評価基準にしたがって評価したところ、評価はＡであった。結果を表１に示す。
Ａ：毛羽がある。
Ｂ：わずかに毛羽がある。
Ｃ：毛羽はない。【００４８】
［評価試験４（付着試験）］
付着試験は、社団法人日本コンクリート工学協会のＪＣＩ規定集（１９７７−２００２）繊維補強コンクリートの試験方法に関する規準「ＪＣＩ−ＳＦ８  繊維の付着試験方法」に準拠して、最大引抜け荷重（Ｎ）とすべり量が３ｍｍまでの荷重―すべり曲線下の面積（（Ｎ・ｍｍ）以下、引抜エネルギーということがある）とを測定した。最大引抜け荷重は３２５Ｎ、引抜エネルギー６４２Ｎ・ｍｍであった。結果を表１に示す。【００４９】
［評価試験５（コンクリート形成試験）］
ポルトランドセメントと細骨材と粗骨材とＡＥ（Air Entraining）減水剤とからなるコンクリート材料（水セメント比（セメントの重量に対する水の重量の割合）：０．６５）に、連結糸を長さ５８ｍｍにカットしたものを３ｋｇ／ｍ３添加して、コンクリートミキサーにて混合した。そして、連結糸が添加されたコンクリート材料を型枠に打設した後、トロウェルを用いてコンクリート表面を平らにならして、表面の状態を目視にて観察した。評価基準は以下の通りであり、評価はＡであった。評価結果を表１に示す。
Ａ：フィラメントの突出はなかった。
Ｂ：フィラメントの突出がわずかに見られた。
Ｃ：突出したフィラメントがほとんど分離していないため目立った。
Ｄ：多くのフィラメントが突出した。【００５０】
実施例２、３、比較例１〜３
ＰＥとＰＰとの配合比を表１に示すように変更した以外は実施例１と同様にして連結糸を作製し、評価試験２、３及び５を行った。結果をまとめて表１に示す。【００５１】
比較例４
エンボス加工（第３工程）を行わなかった以外は実施例１と同様に連結糸を作製し、評価試験２〜４を行った。結果を表１に示す。【００５２】
【表１】
2013002245.tif 000003
【００５３】
表１に示されるように、ポリエチレンを４０〜９０重量％及びポリプロピレンを１０〜６０重量％含む樹脂組成物からなる実施例１〜３の連結糸は、曲げ反発応力が小さく、連結部の裂け易さ及び毛羽の発生が良好で、コンクリート形成試験においてフィラメントの突出が抑制された。これに対し、ポリエチレンのみからなる比較例１では、連結部が裂けにくく、コンクリート形成試験において、突出したフィラメントがほとんど分離していないために目立っていた。また、ポリプロピレンの含有量が６０重量％を超える比較例２及び３では、曲げ反発応力が大きく、コンクリート形成試験において多くのフィラメントが突出した。また、実施例１と比較例４とを比べれば明らかなように、連結糸にエンボス処理が施されることによって、分離性が良好になるとともに、付着試験における良好なアンカー効果を得ることができた。
【符号の説明】
【００５４】
１  試験片
２  電子天秤
３  計量皿
４  把持具
５  スタンド
【図１】
2013002245.tif 000004
【図２】
2013002245.tif 000005
【国際調査報告】
2013002245.tif 000006
2013002245.tif 000007